(57)【特許請求の範囲】
【請求項１】
互いに対向する二枚の基板の間に立体的網状構造を構成する紫外線キュアブル液晶、及び、立体的網状構造が構成する空間に分散されたネマティック液晶からなる光スイッチング層を挟持し、また、前記両方の基板の対向する表面に少なくとも一方が透明電極からなる電極を設けるとともに、前記基板に設ける電極を、一方の基板に設ける一方の電極をベタ電極とし、他方の基板に設ける他方の電極をラインアンドスペースパターン若しくはベタ電極中に各種方向に分散したスリットを設けた形状とし、前記一方の電極と他方の電極との間に電界を印加する傾斜電界方式、或いは、前記一方の基板に設ける一方の電極をベタ電極とし、前記他方の基板に設ける他方の電極をラインアンドスペースパターンとし、前記一方の電極と他方の電極のうちの一つおきの電極を同電位にするとともに、前記一方の電極の他方の電極の内の残りの電極との間に電界を印加する片側傾斜電界方式のいずれかの電極構造としたことを特徴とする液晶表示装置。
【請求項２】
互いに対向する二枚の基板の間に立体的網状構造を構成する紫外線キュアブル液晶、及び、立体的網状構造が構成する空間に分散されたネマティック液晶からなる光スイッチング層を挟持させるとともに、前記ネマティック液晶にカイラルピッチｐと光スイッチング層の層厚ｄの比ｄ／ｐが、ツイスト角をΨとした場合、Ψ／３６０°にほぼ等しくなるようにカイラル剤を添加し、且つ、前記基板に設ける電極を、一方の基板に設ける一方の電極をベタ電極とし、他方の基板に設ける他方の電極をラインアンドスペースパターン若しくはベタ電極中に各種方向に分散したスリットを設けた形状とし、前記一方の電極と他方の電極との間に電界を印加する傾斜電界方式、或いは、前記一方の基板に設ける一方の電極をベタ電極とし、前記他方の基板に設ける他方の電極をラインアンドスペースパターンとし、前記一方の電極と他方の電極のうちの一つおきの電極を同電位にするとともに、前記一方の電極の他方の電極の内の残りの電極との間に電界を印加する片側傾斜電界方式のいずれかの電極構造としたことを特徴とする液晶表示装置。
【請求項３】
上記互いに対向する二枚の基板の少なくとも一方に、両基板間の間隙を一定に保つ絶縁性の突起を設けたことを特徴とする請求項１または２に記載の液晶表示装置。
【発明の詳細な説明】
【０００１】
【発明の属する技術分野】
本発明は液晶表示装置に関するものであり、特に、液晶性ポリマー中に液晶を分散させて光を散乱することによって表示を行う液晶表示装置における視角特性及び光スイッチング特性を改善するための手段に特徴のある液晶表示装置に関するものである。
【０００２】
【従来の技術】
近年、アクティブマトリクスを用いた液晶パネルにおいて、軽量、薄型、低消費電力が実現できる反射型液晶表示装置が注目されており、各社より各種の方式の反射型液晶表示装置が提案されている。
【０００３】
現在、反射パネルとして実用化されているものとしてはＴＮ（ＴｗｉｓｔｅｄＮｅｍａｔｉｃ）液晶を用いた一枚偏光板方式を用いたものであるが、この方式は偏光板を用いるため、原理的に光の利用率が半分以下となり、充分な輝度を得にくいという問題がある。
【０００４】
そこで、明るい表示を得るために、偏光板を用いない方式として、ＧＨ（Ｇｕｅｓｔ  Ｈｏｓｔ）型液晶を用いた反射型パネルや、ポリマー中にネマティック液晶を分散させた高分子分散型液晶の一種としてのＰＤＬＣ（Ｐｏｌｙｍｅｒ  Ｄｉｓｐｅｒｓｅｄ  Ｌｉｑｕｉｄ  Ｃｒｙｓｔａｌ）を用いた反射型液晶パネルが提案（必要ならば、特開平１−１９８７２５号公報参照）されている。
【０００５】
この様な高分子分散型液晶の一種として、ポリマーとしてＵＶキュアブル液晶を重合させて用いる方式も提案されており（必要ならば、特開平４−２２７６８４号公報参照）、この提案において、液晶性ポリマーと液晶分子の配向を制御した高分子分散型液晶が初めて開示された。
【０００６】
この様なＵＶキュアブル液晶を用いた高分子分散型液晶方式液晶表示装置においては、画素電極と共通電極とが平行平板電極構造になっており、電極上に設けた水平配向膜にラビング処理を施したものであり、ツイスト角等を最適化することも提案されている（必要ならば、特開平８−５２０３６２号公報及び特開平１１−９５１９５号公報参照）。
【０００７】
ここで、図１８を参照して、従来のＵＶキュアブル液晶を用いた高分子分散型液晶方式の反射型液晶表示装置を説明する。
図１８（ａ）参照
図１８（ａ）は、電圧を印加しない状態における従来のＵＶキュアブル液晶を用いた高分子分散型液晶方式の反射型液晶表示装置の概念的断面図であり、ＴＦＴ基板となるガラス基板５１上に、画素電極となるＡｌ反射電極５２を設けるとともに、Ａｌ反射電極５２を覆うように水平配向膜５３を設ける。
【０００８】
一方、ＴＦＴ基板と対向するＣＦ基板となるガラス基板５４上には、ＩＴＯからなる透明電極５５を設けるとともに、透明電極５５を覆うように水平配向膜５６を設け、対向するガラス基板５１とガラス基板５４との間に正の誘電率異方性Δε＞０）を有するｐ型ネマティック液晶、ＵＶキュアブル液晶、及び、光重合開始剤の混合液を注入し、紫外線を照射することによってＵＶキュアブル液晶を重合させて立体的網状構造を有する液晶性ポリマー５８とし、ｐ型ネマティック液晶を立体的網状構造を有する液晶性ポリマー５８中に分散させた光スイッチング層５７を形成する。
【０００９】
この場合、液晶性ポリマー５８中に分散されたｐ型ネマティック液晶を構成する液晶分子５９は、電源６０から電圧が印加されていないので、水平配向膜５３，５６の配向規制力によってほぼ水平に配向され、ＣＦ基板側から入射光６１を入射させた場合、散乱されずにＡｌ反射電極５２で反射されて、そのまま出射光６２としてＣＦ基板側から出射されて白表示が得られる。
【００１０】
図１８（ｂ）参照
図１８（ｂ）は電圧を印加した場合の概念的断面図であり、電源６０から電圧を印加することによって、印加電圧に応じて液晶分子５９は電界方向に沿って立ち上がり、液晶性ポリマー５８との屈折率ミスマッチにより光を散乱することになり、光散乱強度は印加電圧に依存することになる。
【００１１】
電圧を印加した状態において、ＣＦ基板側から入射光６１を入射させた場合、光スイッチング層５７中で散乱され、散乱光６３の一部は出射光６４としてＣＦ基板側から出射されるものの、多くの散乱光は出射しないので印加電圧に応じて黒表示或いは中間調表示が得られることになる。
【００１２】
しかし、この様な平行平板電極構造の場合には、散乱能が高くなく、且つ、屈折率のミスマッチング量は方位、極角方向に依存性を有しており、観測方位によっては光スイッチングが行われず、表示が確認されないという問題があるので、この事情を図１９を参照して説明する。
【００１３】
図１９（ａ）参照
図１９（ａ）は、図１８（ａ）に示した光スイッチング層５７を横方向から見た場合であり、液晶分子５９と液晶性ポリマー５８の１ユニットとがガラス基板５１，５４のラビング方向に沿って同じ方向に配向して重なった状態となり、ｘ方向及びｙ方向のいずれにおいては光は散乱は起こらない。
【００１４】
図１９（ｂ）参照
図１９（ｂ）は、図１８（ｂ）に示した光スイッチング層５７を横方向から見た場合であり、液晶分子５９と液晶性ポリマー５８の１ユニットはほぼ直交するように配向しているので、ｘ方向及びｙ方向のいずれにおいても屈折率のミスマッチングによって光の散乱が生ずることになる。
【００１５】
但し、ｘ方向とｙ方向とでは、液晶分子５９と液晶性ポリマー５８の１ユニットとの直交状態が異なるので、屈折率のミスマッチング量ΔＮの絶対量及び方位依存性が異なり、図に示すようにｘ方向のミスマッチング量ΔＮの絶対量及び方位依存性が大きくなり、ｘ方向から見た場合に光スイッチング量が大きくなる。
【００１６】
この様な方位依存性を改善するために、ｐ型ネマティック液晶及びＵＶキュアブル液晶の混合体をツイスト配向させることを試みたので、図２０乃至図２２を参照して説明する。
図２０（ａ）参照
図２０（ａ）は、評価セルを構成する上下の基板のラビング方向の説明図であり、下側基板７１及び上側基板７３を同じ角度θでラビング処理を行う。
【００１７】
図２０（ｂ）参照
図２０（ｂ）は、下側基板７１及び上側基板７３を対向させて空セルを構成したものであり、下側基板７１にはＡｌ電極７２を設け、上側基板７３には透明電極７４を設けている。
なお、配向膜については図示を省略している。
この空セルにｐ型ネマティック液晶であるＥ４８（メルク社製商品名）、重合開始剤含有ＵＶキュアブル液晶ＵＣＬ００１Ｋ（ＤＩＣ製商品名）を紫外線（ＵＶ光）を照射して評価セルを作製した。
【００１８】
この評価セルのラビング角θ＝０°となる方向、即ち、方位角が０°のＣ＝０°の方向から３０°の入射角で入射光を照射し、反対側から受光し、この散乱光検出をｃ＝０°→９０°まで行って反射率の方位角依存性及び反射率の印加電圧依存性を調べた。
【００１９】
図２１参照
図２１は、ラビングによりツイスト角Ψを０°と９０°にした２つの評価セルについて反射率の方位角依存性を調べたものであり、標準白色板（ミノルタ製）を用いて測定した３０°正反射強度を比較のために示している。
図から明らかなように、ツイスト角Ψを９０°とすることによって、反射率、したがって、散乱能の方位角依存性を大幅に抑制することが理解される。
因に、標準白色板の反射率は約４％である。
【００２０】
一方、ＵＶキュアブル液晶を用いた高分子分散型液晶方式液晶表示装置における散乱能の低さを改善するために、横電界を用いたＩＰＳ（Ｉｎ−Ｐｌａｎｅ  Ｓｗｉｔｃｈｉｎｇ）方式とＵＶキュアブル液晶とを組み合わせた方式も提案（必要ならば、特開平１１−２３７６１９号公報）されている。
【００２１】
【発明が解決しようとする課題】
しかし、散乱能の方位角依存性を緩和するために９０°ツイストさせた場合、スイッチングのしきい値電圧Ｖthが大幅に増大するととに、ヒステリシスも大きくなるという問題がある。
【００２２】
図２２参照
図２２は、ラビングによりツイスト角Ψを０°と９０°にした２つの評価セルについて反射率の印加電圧依存性を調べたものであり、散乱能の方位角依存性を緩和するために９０°ツイストさせた場合、しきい値電圧Ｖthはツイスト角Ψが０°であった場合、Ｖth≒２Ｖであったものが、Ｖth≒６Ｖに増大するとともに、ヒステリシスも大きくなることが確認された。
【００２３】
一方、横電界方式においては、スイッチング比は増加するものの、反射型パネルに応用した場合には、有効反射電極の面積が間隙の分だけ少なくなるため、駆動電極の他に反射電極面を形成する等のプロセスが複雑になるという問題がある。
【００２４】
したがって、本発明は、しきい値電圧特性及びヒステリシス特性を劣化させることなく、散乱能を向上して方位角依存性を低減することを目的とする。
【００２５】
【課題を解決するための手段】
ここで、図１を参照して本発明における課題を解決するための手段を説明する。
なお、図１は本発明の片側傾斜電界方式のＵＶキュアブル液晶を用いた高分子分散型液晶方式液晶表示装置の概念的断面図である。
図１参照
（１）本発明は、液晶表示装置において、互いに対向する二枚の基板１，２の間に立体的網状構造を構成する紫外線キュアブル液晶３、及び、立体的網状構造が構成する空間に分散されたネマティック液晶４からなる光スイッチング層５を挟持し、また、両方の基板１，２の対向する表面に少なくとも一方が透明電極からなる電極７を設けるとともに、前記基板に設ける電極を、一方の基板に設ける一方の電極をベタ電極とし、他方の基板に設ける他方の電極をラインアンドスペースパターン若しくはベタ電極中に各種方向に分散したスリットを設けた形状とし、前記一方の電極と他方の電極との間に電界を印加する傾斜電界方式、或いは、前記一方の基板に設ける一方の電極をベタ電極とし、前記他方の基板に設ける他方の電極をラインアンドスペースパターンとし、前記一方の電極と他方の電極のうちの一つおきの電極を同電位にするとともに、前記一方の電極の他方の電極の内の残りの電極との間に電界を印加する片側傾斜電界方式のいずれかの電極構造としたことを特徴とする。
【００２６】
この様に、高分子分散型液晶方式と前記に設ける電極を傾斜電界方式或いは片側傾斜電界方式のいずれかの電極構造とを組み合わせることによって、方位角依存性を改善するためにツイスト角Ψを適正に設定した場合に、しきい値電圧特性を改善することができるとともに、ヒステリシス特性を改善することができる。
【００２７】
この「傾斜電界方式或いは片側傾斜電界方式のいずれかの電極構造」とは、典型的には、一方の基板１，２に設ける電極６，７をラインアンドスペースパターンとするものである。
なお、傾斜電界方式の場合には、一方の基板１に設ける電極６はラインアンドスペースパターンである必要はなく、ベタ電極中に各種の方向に分散したスリット等を設けても良いものである。
【００２９】
（２）また、本発明は、液晶表示装置において、互いに対向する二枚の基板１，２の間に立体的網状構造を構成する紫外線キュアブル液晶３、及び、立体的網状構造が構成する空間に分散されたネマティック液晶４からなる光スイッチング層５を挟持させるとともに、ネマティック液晶４にカイラルピッチｐと光スイッチング層５の層厚ｄの比ｄ／ｐが、ツイスト角をΨとした場合、Ψ／３６０°にほぼ等しくなるようにカイラル剤を添加し、且つ、前記基板１，２に設ける電極６，７を、一方の基板に設ける一方の電極をベタ電極とし、他方の基板に設ける他方の電極をラインアンドスペースパターンとし、前記一方の電極と他方の電極との間に電界を印加する若しくはベタ電極中に各種方向に分散したスリットを設けた形状とし、前記一方の電極と他方の電極との間に電界を印加する傾斜電界方式、或いは、前記一方の基板に設ける一方の電極をベタ電極とし、前記他方の基板に設ける他方の電極をラインアンドスペースパターンとし、前記一方の電極と他方の電極のうちの一つおきの電極を同電位にするとともに、前記一方の電極の他方の電極の内の残りの電極との間に電界を印加する片側傾斜電界方式のいずれかの電極構造としたことを特徴とする。
【００３０】
この様に、ネマティック液晶４にカイラル剤を添加した場合には、傾斜電界方式或いは片側傾斜電界方式のいずれかの電極構造とを組み合わせることによって、散乱能を向上することができる。
【００３１】
また、本発明は、上記（１）または（２）において、配向膜８，９として水平配向膜を用いるととに、ラビング処理を施したことを特徴とする。
即ち、水平配向膜を用いた場合には、ラビング処理を施すことによってツイスト角Ψを任意に設定することができ、それによって、反射率、即ち、散乱能の方位角依存性を低減することができる。
【００３２】
また、本発明は、上記（１）または（２）において、配向膜８，９として垂直配向膜を用いたことを特徴とする。
即ち、垂直配向膜を用いることによりラビング処理が不要になり、また、ｐ型ネマティック液晶４と傾斜電界方式或いは片側傾斜電界方式のいずれかの電極構造とを組み合わせることによって配向分割が可能になり、且つ、液晶分子の初期配向がランダムであるので方位角依存性を低減することができる。
【００３３】
また、本発明は、上記（１）または（２）において、紫外線キュアブル液晶３を紫外線照射によって重合させる際に、しきい値電圧以下で且つ、しきい値電圧近傍の電圧を印加しながら重合を行うことが望ましい。
この様に、しきい値電圧より小さな電圧を印加しながら紫外線を照射して重合を行うことによって、液晶分子の配向方向をしきい値電圧直前の配向状態で立体的網状構造の中で固定することでき、それによって、しきい値電圧Ｖthを低減することが可能になるの光スイッチ特性が改善される。
【００３４】
（３）また、本発明は、上記（１）または（２）において、互いに対向する二枚の基板１，２の少なくとも一方に、両基板１，２間の間隙を一定に保つ絶縁性の突起を設けたことを特徴とする。
【００３５】
この様に、両基板１，２間の間隙を一定に保つ絶縁性の突起を設けることによって、パネルのタフネス化を図ることができる。
即ち、ＵＶ硬化後にパネルを不用意に押圧した場合には、塑性変形を起こし表面配向に異常が発生するが、突起を設けることによって間隙が一定になるので塑性変形が防止される。
なお、この場合の突起は、一方の基板１，２に光スイッチ層の層厚に相当する高さの突起を設けても良いし、或いは、両方の基板１，２に総計の高さが光スイッチ層の層厚に相当する突起を設け、両方の突起が互いに交差するように設けても良い。
【００３６】
【発明の実施の形態】
ここで、図２を参照して本発明の前提となる参考例の高分子分散型液晶方式の液晶表示装置を説明する。
この前提となる参考例の高分子分散型液晶方式の液晶表示装置は、ｐ型ネマティック液晶にカイラル剤を添加したものであり、セル構造としては、上述の図２０に示した評価セルと同じものを用いたものであり、以上を前提として具体的参考例を説明する。
【００３７】
（参考例１）
参考例１においては、Ａｌ電極を設けた下側基板と透明電極を設けた上側基板の双方に水平配向膜ＪＡＬＳ２１４−Ｒ８（ＪＳＲ製商品名）を設けたのち、ツイスト角Ψが９０°となるようにラビング処理を施し、セルギャップｄが３μｍの空セルを形成する。
次いで、空セルにｐ型ネマティック液晶であるＥ４８（メルク社製商品名）に重合開始剤含有ＵＶキュアブル液晶ＵＣＬ００１Ｋ（ＤＩＣ製商品名）を１０ｗｔ％加えるとともに、ｄ／ｐ＝Ψ／３６０°＝０．２５になるようにカイラル剤を添加した混合液晶を真空注入したのち封止処理し、次いで、約６０秒間紫外線を照射することによってＵＶキュアブル液晶を重合させて立体的網状構造の液晶性ポリマーとし、この立体的網状構造の空間にｐ型ネマティック液晶を分散させた構造とする。
【００３８】
図２参照
図から明らかなように、カイラル剤を添加することによって、３０°入射における反射率を標準白色板の約２．５倍にすることができると共に、しきい値電圧を、カイラル剤を添加しない場合のＶth≒６Ｖから、Ｖth≒２Ｖと大幅に低下させ、且つ、ヒステリシスの大幅な低減にも成功した。
これは、カイラル剤を適正に添加することによって、界面の拘束力が低下するためにしきい値電圧が低下し、また、重合する過程でカイラル剤によって捩じれることによってヒステリシスが緩和されるものと考えられる。
【００３９】
（参考例２）
参考例２においては、Ａｌ電極を設けた下側基板と透明電極を設けた上側基板の双方に水平配向膜ＡＬ３０４６（ＪＳＲ製商品名）を設けたのち、ツイスト角Ψが９０°となるようにラビング処理を施し、セルギャップｄが４μｍの空セルを形成する。
次いで、空セルにｐ型ネマティック液晶であるＴＬ２１３（メルクジャパン社製商品名）に重合開始剤含有ＵＶキュアブル液晶ＵＣＬ００１Ｋ（ＤＩＣ製商品名）を１０ｗｔ％加えるとともに、ｄ／ｐ＝Ψ／３６０°＝０．２５になるようにカイラル剤を添加した混合液晶を真空注入したのち封止処理し、次いで、６０秒間紫外線を照射することによってＵＶキュアブル液晶を重合させて立体的網状構造の液晶性ポリマーとし、この立体的網状構造の空間にｐ型ネマティック液晶を分散させた構造とする。
【００４０】
この様に、水平配向膜、セルギャップ、及び、ネマティック液晶を変えた場合にも、上記の参考例１と同様の特性が確認され、カイラル剤を添加することにより特性の改善は、水平配向膜の種類、セルギャップ、及び、ネマティック液晶の種類に依存しないことが確認された。
【００４１】
（参考例３）
参考例３においては、基板として実際にＴＦＴを設けたＴＦＴ基板と、ＣＦ（カラーフィルタ）を設けたＣＦ基板を用い、両方の基板に水平配向膜ＡＬ３０４６（ＪＳＲ製商品名）を設けたのち、ツイスト角Ψが９０°となるようにラビング処理を施し、セルギャップｄが４μｍの空セルを形成する。
次いで、空セルにｐ型ネマティック液晶であるＥ４８（メルク社製商品名）に重合開始剤含有ＵＶキュアブル液晶ＵＣＬ００１Ｋ（ＤＩＣ製商品名）を１０ｗｔ％加えるとともに、ｄ／ｐ＝Ψ／３６０°＝０．２５になるようにカイラル剤を添加した混合液晶を真空注入したのち封止処理し、次いで、６０秒間紫外線を照射することによってＵＶキュアブル液晶を重合させて立体的網状構造の液晶性ポリマーとし、この立体的網状構造の空間にｐ型ネマティック液晶を分散させた構造とする。
【００４２】
この様に、実際のＴＦＴ駆動反射型液晶表示装置のセル構造とした場合にも、参考例１と同様の反射率、しきい値電圧、及び、ヒステリシス改善効果が得られた。
【００４３】
この様に、カイラル剤を添加することによって、反射率、しきい値電圧特性及びヒステリシス特性を改善することができるものの、カイラル剤を添加した場合には、反射率の方位角依存性が増大するという問題があるので、この様子を図３を参照して説明する。
【００４４】
図３参照
図３は、上記の参考例１の評価セルと、カイラル剤を添加しない評価セルにおける反射率の方位角依存性を示す図であり、図から明らかなように、カイラル剤を添加した場合には、方位角が４０°以下では反射率は殆ど０％になっており、強い方位角依存性が見られる。
但し、方位角依存性は表れるものの、Ψ＝０°の場合に比べてヒステリシス特性は改善される。
【００４５】
そこで、この様なカイラル剤の添加による反射率の方位角依存性の増大の問題を改善するための電極構造及び電界印加方式に特徴のある本発明の第１の実施の形態を図４乃至図７を参照して説明する。
まず、図４を参照して、片側傾斜電界方式への適用例を説明するが、ＴＦＴ及びカラーフィルタを省略した評価セルである。
図４（ａ）参照
図４（ａ）は、電圧を印加しない状態における片側傾斜電界方式の高分子分散型液晶方式液晶表示装置の概念的断面図であり、ガラス基板１１上に、ラインアンドスペースパターンのＣｒからなる帯状電極１２を設けるとともに、ガラス基板１１に対向するガラス基板１４にはＩＴＯからなるベタ状の透明電極１５を設ける。
なお、帯状電極１２の幅は４μｍとし、電極間隙としては４μｍのセルと１０μｍのセルの二種類の評価セルを形成した。
【００４６】
次いで、両方に基板に、帯状電極１２及び透明電極１５を覆うように水平配向膜１３，１６（ＪＡＬＳ２１４−Ｒ８：ＪＳＲ製商品名）を形成したのち、Ψ＝０°となるようにラビング処理を行い、セルギャップｄが５μｍの空セルを形成する。
次いで、空セルにｐ型ネマティック液晶であるＥ４８（メルク社製商品名）に重合開始剤含有ＵＶキュアブル液晶ＵＣＬ００１Ｋ（ＤＩＣ製商品名）を１０ｗｔ％加えた混合液晶を真空注入したのち封止処理し、次いで、紫外線を照射することによってＵＶキュアブル液晶を重合させて立体的網状構造の液晶性ポリマー１８とし、この立体的網状構造の空間にｐ型ネマティック液晶を分散させた構造とする。
【００４７】
図４（ｂ）参照
図４（ｂ）は電圧を印加した場合の概念的断面図であり、電源２０から電圧を印加することによって、印加電圧に応じて液晶分子１９は傾斜電界に沿って傾き、立体的網状構造を構成する液晶性ポリマー１８の配向方向とほぼ直交することになる。
したがって、液晶分子１９と液晶性ポリマー１８との屈折率ミスマッチにより光を散乱することになり、光散乱強度は印加電圧に依存するので印加電圧に応じて黒表示或いは中間調表示が得られることになる。
【００４８】
図５参照
図５は、透過率の印加電位依存性を示す図であり、透過率は印加電圧が０Ｖの時の透過率によって規格化している。
上記の図４の液晶表示装置の反射率は、三角印で示しており、電極間隙を４μｍにしたものを小さな三角印で示し、電極間隙が１０μｍのものを大きな三角印で示している。
図から明らかなように、黒丸で示す平行平板型に比べて良好な散乱特性が得られ、特に、電極間隙が４μｍの場合に優れた特性が得られた。
【００４９】
次に、図６を参照して、傾斜電界方式への適用例を説明するが、この場合も電界印加方法以外は図４の場合と全く同様である。
図６（ａ）参照
図６（ａ）は、電圧を印加しない状態における傾斜電界方式の高分子分散型液晶方式液晶表示装置の概念的断面図であり、ガラス基板１１上に、ラインアンドスペースパターンのＣｒからなる帯状電極１２を設けるとともに、ガラス基板１１に対向するガラス基板１４にはＩＴＯからなるベタ状の透明電極１５を設ける。
この場合も帯状電極１２の幅は４μｍとし、電極間隙としては４μｍのセルと１０μｍのセルの二種類の評価セルを形成した。
【００５０】
次いで、両方に基板に、帯状電極１２及び透明電極１５を覆うように水平配向膜１３，１６（ＪＡＬＳ２１４−Ｒ８：ＪＳＲ製商品名）を形成したのち、Ψ＝０°となるようにラビング処理を行い、セルギャップｄが５μｍの空セルを形成する。
次いで、空セルにｐ型ネマティック液晶であるＥ４８（メルク社製商品名）に重合開始剤含有ＵＶキュアブル液晶ＵＣＬ００１Ｋ（ＤＩＣ製商品名）を１０ｗｔ％加えた混合液晶を真空注入したのち封止処理し、次いで、紫外線を照射することによってＵＶキュアブル液晶を重合させて立体的網状構造の液晶性ポリマー１８とし、この立体的網状構造の空間にｐ型ネマティック液晶を分散させた構造とする。
【００５１】
図６（ｂ）参照
図６（ｂ）は電圧を印加した場合の概念的断面図であり、電源２０から電圧を印加することによって電極間隙部、即ち、スリット部には電圧が印加されないので、印加電圧に応じて液晶分子１９は傾斜電界に沿って略垂直に立ち上がるとともに、立体的網状構造を構成する液晶性ポリマー１８とほぼ直交するようになる。
したがって、液晶分子１９と液晶性ポリマー１８との屈折率ミスマッチにより光を散乱することになり、光散乱強度は印加電圧に依存するので印加電圧に応じて黒表示或いは中間調表示が得られることになる。
【００５２】
再び、図５参照
図６の液晶表示装置の反射率は、四角印で示しており、電極間隙を４μｍにしたものを小さな四角印で示し、電極間隙が１０μｍのものを大きな四角印で示している。
図から明らかなように、黒丸で示す平行平板型に比べて良好な散乱特性が得られ、特に、電極間隙が４μｍの場合に優れた特性が得られた。
【００５３】
次に、図７を参照して、横電界方式に適用した参考例（必要ならば、特開平１１−２３７６１９号公報参照）を説明するが、この場合も電界印加方法以外は図４の場合と全く同様であるので説明は簡略化する。
図７（ａ）参照
図７（ａ）は、電圧を印加しない状態における横電界方式の高分子分散型液晶方式液晶表示装置の概念的断面図であり、片側傾斜電界方式或いは傾斜電界方式と同様に、水平配向膜１３，１６の配向規制力によって液晶分子１９はほぼ水平に配向する。
この場合も帯状電極１２の幅は４μｍとし、電極間隙としては４μｍのセルと１０μｍのセルの二種類の評価セルを形成した。
【００５４】
図７（ｂ）参照
図７（ｂ）は電圧を印加した場合の概念的断面図であり、電源２０から電圧を印加することによって電界方向が面内で均一になり、印加電圧に応じて液晶分子１９は電界に沿って略水平に配向するとともに、立体的網状構造を構成する液晶性ポリマー１８とほぼ直交するように配向する。
したがって、液晶分子１９と液晶性ポリマー１８との屈折率ミスマッチにより光を散乱することになり、光散乱強度は印加電圧に依存するので印加電圧に応じて黒表示或いは中間調表示が得られることになる。
【００５５】
再び、図５参照
図７の液晶表示装置の反射率は、白丸印で示しており、電極間隙を４μｍにしたものを小さな白丸印で示し、電極間隙が１０μｍのものを大きな白丸印で示しており、本発明とほぼ同様の特性が得られることが確認された。
【００５６】
したがって、高分子分散型液晶方式と、傾斜電界方式或いは片側傾斜電界方式のいずれかの電極構造とを組み合わせた場合には、従来の平行平板型の高分子分散型液晶方式液晶表示装置に比べて良好な散乱特性が得られることが確認された。
特に、４μｍギャップの傾斜電界方式においては、低電圧領域において優れた電圧依存性が得られた。
【００５７】
また、上記の各例においてはツイスト角が０°になるようにラビング処理しているが、上述のようにツイスト角が９０°となるようにラビング処理を施して方位角依存性を改善しても良いものであり、９０°ラビング処理にともなって発生するしきい値電圧特性の劣化等をカイラル剤の添加によって相殺すれば良い。
【００５８】
なお、図５は各試料における電圧無印加時の正面透過率を基準に規格化しており、図５には示していないものの、正面透過率が高い程散乱能が高いという結果が得られている。
【００５９】
次に、図４に示した傾斜電界方式において、反射率−印加電圧特性のラインアンドスペースパターン依存性、及び、反射率−印加電圧特性のラインアンドスペースパターンの延在方向、即ち、スリット方向とラビング方向の相関依存性を調べたので、図８及び図９を参照して説明する。
図８参照
図８は、ラインアンドスペースパターンを３μｍの電極幅と３μｍの電極間隙にした場合（３×３μｍ）と、５μｍの電極幅と５μｍの電極間隙にした場合（５×５μｍ）で、且つ、スリット方向とラビング方向が４５°交差するように０°ラビング処理を行った液晶表示装置における反射率の印加電圧依存性を示した図である。
但し、この場合のセルギャップは４μｍである。
【００６０】
図から明らかなように、電極幅を５μｍにした場合には、平行平板電極とほぼ同様の反射率特性であるが、ヒステリシス特性は改善され、一方、電極幅を３μｍにした場合には、反射率、ヒステリシス特性とも大幅な改善が見られた。
【００６１】
図９参照
図９は、ラインアンドスペースパターンを３μｍの電極幅と３μｍの電極間隙にした場合（３×３μｍ）に、スリット方向とラビング方向が平行、４５°交差、及び、直交の３条件になるように０°ラビング処理を行った液晶表示装置における反射率の印加電圧依存性を示した図である。
【００６２】
図から明らかなように、スリット方向と液晶分子の配向方向が表示特性に大きな影響を与えることが確認され、平行の場合には、ヒステリシス特性は大きいが、４５°交差または直交の場合に、ヒステリシス特性が減少することが理解される。
【００６３】
次に、図１０を参照して、傾斜電界方式と高分子分散型液晶方式とを組み合わせた反射型液晶表示装置の改良に関する本発明の第２の実施の形態の液晶表示装置を説明する。
図１０（ａ）及び（ｂ）参照
図１０（ａ）は、電圧を印加しない場合の概念的断面図であり、図１０（ｂ）は電圧を印加した場合の断面図であり、下側基板を構成するガラス基板１１上にＡｌ反射電極２１を介して水平配向膜１３を設け、一方、上側基板を構成するガラス基板１４上にはＩＴＯからなる帯状電極２２を介して水平配向膜１６を設ける。
【００６４】
この様に、ベタ電極がＡｌ反射電極２１であることと、ベタ電極と帯状電極２２を設ける基板の関係が逆であるだけで、その他の構成は上記の図６に示した液晶表示装置の同様の構成であり、電圧印加による光散乱効果も図６の場合と実質的に同様である。
【００６５】
但し、この場合には、下側基板にベタ状のＡｌ反射電極２１を設けているので、図６に示すように反射電極が帯状電極２２から構成される場合に比べて反射面積が大きくなるので、電圧無印加時の反射率が大きくなり、それによって光スイッチング比を大きくすることができる。
【００６６】
次に、図１１を参照して、本発明の第２の実施の形態における透明電極の変形例を説明する。
図１１（ａ）参照
図１１（ａ）は、透明電極２３にストライプ状の複数のスリット２４を一部が他に対してストライプ方向が互いにほぼ直交するように配置したものであり、０°ツイストの場合にも、電圧印加時の液晶分子の配向が部分的に互いに９０°異なることになるので散乱特性を補完し合い、それによって方位角依存性を低減することができる。
【００６７】
図１１（ｂ）参照
図１１（ｂ）は、透明電極２３に２本のストライプ状のスリット２４を互いに直交するように配置したものであり、この場合も電圧印加時の液晶分子の配向が互いに部分的に９０°異なることになるので散乱特性を補完し合い、それによって方位角依存性を低減することができる。
【００６８】
図１１（ｃ）参照
図１１（ｃ）は、透明電極２３に三角波状の複数のスリット２４を設けたものであり、この場合も電圧印加時の液晶分子の配向が互いに部分的に９０°異なることになるので散乱特性を補完し合い、それによって方位角依存性を低減することができる。
【００６９】
図１１（ｄ）参照
図１１（ｄ）は、透明電極２３に２つのクロス状のスリット２４を設けたものであり、この場合も電圧印加時の液晶分子の配向が互いに部分的に９０°異なることになるので散乱特性を補完し合い、それによって方位角依存性を低減することができる。
【００７０】
図１１に示した変形例は、液晶分子を配向方向が互いに９０°ずれるようにしたものであるが、散乱特性を改善するためには必ずしも互いに９０°ずれている必要はないので、そのような他の変形例を図１２を参照して説明する。
図１２（ａ）参照
図１２（ａ）は、透明電極２３に略Ｓ字状のスリット２４を設けたものであり、液晶分子はＳ字状の曲線に沿って順次配向方向が回転していくので、散乱特性を補完し合い、それによって方位角依存性を低減することができる。
【００７１】
図１２（ｂ）参照
図１２（ｂ）は、透明電極２３に略アステリスク状のスリット２４を設けたものであり、液晶分子は互いに略４５°ずつずれて配向方向が回転していくので、散乱特性を補完し合い、それによって方位角依存性を低減することができる。
【００７２】
図１２（ｃ）参照
図１２（ｃ）は、透明電極２３に複数の孔２５を設けたものであり、液晶分子は各孔２５の周囲で配向方向が回転していくので、散乱特性を補完し合い、それによって方位角依存性を低減することができる。
【００７３】
図１２（ｄ）参照
図１２（ｄ）は、透明電極２３に４箇所の結合部を有する２つの環状スリット２６を設けたものであり、液晶分子は各環状スリット２６の周囲で配向方向が回転していくので、散乱特性を補完し合い、それによって方位角依存性を低減することができる。
【００７４】
以上説明した各実施の形態は、全て水平配向膜を用いるとともに、水平配向膜にラビング処理を施したものであるが、垂直配向膜を用いることによってラビング処理を不要とすることができるので、以下において、垂直配向膜と高分子分散型液晶方式とを組み合わせた本発明の第３の実施の形態の散乱型液晶表示装置を説明する。
まず、図１３を参照して、平行平板電極方式に適用した参考例を説明するが、ＴＦＴ及びカラーフィルタを省略した評価セルである。
【００７５】
図１３（ａ）参照
図１３（ａ）は、電圧を印加しない状態における平行平板電極方式へ適用した高分子分散型液晶方式液晶表示装置の概念的断面図であり、ＴＦＴ基板となるガラス基板３１上に、画素電極となるＡｌ反射電極３２を設けるとともに、Ａｌ反射電極３２を覆うように垂直配向膜３３を設ける。
【００７６】
一方、ＴＦＴ基板と対向するＣＦ基板となるガラス基板３４上には、ＩＴＯからなる透明電極３５を設けるとともに、透明電極３５を覆うように垂直配向膜３６を設け、対向するガラス基板３１とガラス基板３４との間に負の誘電率異方性（Δε＜０）を有するｎ型ネマティック液晶、及び、光重合開始剤含有ＵＶキュアブル液晶の混合液晶を注入し、紫外線を照射することによってＵＶキュアブル液晶を重合させて立体的網状構造を有する液晶性ポリマー３８とし、ｎ型ネマティック液晶を立体的網状構造を有する液晶性ポリマー３８中に分散させた光スイッチング層３７を形成する。
【００７７】
この場合、液晶性ポリマー３８中に分散されたｎ型ネマティック液晶を構成する液晶分子３９は、垂直配向膜３３，３６の配向規制力によって垂直方向から若干ずれて傾斜し、ＣＦ基板側から入射光を入射させた場合、液晶分子３９と液晶性ポリマー３８との屈折率ミスマッチングは小さいので散乱されず、Ａｌ反射電極３２で反射され、そのまま出射光としてＣＦ基板側から出射されて白表示が得られる。
【００７８】
図１３（ｂ）参照
図１３（ｂ）は電圧を印加した場合の概念的断面図であり、電源４０から電圧を印加することによって、印加電圧に応じて液晶分子３９は傾きに、最大で水平になり、上記の図１９で説明したように液晶分子３９と液晶性ポリマー３８との屈折率ミスマッチが大きくなって光を散乱するので、印加電圧に応じて黒表示或いは中間調表示が得られることになる。
【００７９】
次に、図１４を参照して、傾斜電界方式への適用例を説明するが、この場合も電極構造以外は図１３の液晶表示装置と同様である。
図１４（ａ）参照
図１４（ａ）は、電圧を印加しない状態における傾斜電界方式へ適用した高分子分散型液晶方式液晶表示装置の概念的断面図であり、ガラス基板１１上に、４×４μｍのラインアンドスペースパターンのＣｒからなる帯状電極１２を設けるとともに、ガラス基板１１に対向するガラス基板１４にはＩＴＯからなるベタ状の透明電極１５を設ける。
【００８０】
次いで、両方に基板に、帯状電極１２及び透明電極１５を覆うように垂直配向膜３３，３６（ＪＡＬＳ２０２４：ＪＳＲ製商品名）を形成したのち、セルギャップｄが４μｍの空セルを形成する。
次いで、空セルにｎ型ネマティック液晶及び重合開始剤含有ＵＶキュアブル液晶を混合液晶を真空注入したのち封止処理し、次いで、紫外線を６０秒間照射することによってＵＶキュアブル液晶を重合させて立体的網状構造の液晶性ポリマー３８とし、ｎ型ネマティック液晶を立体的網状構造を有する液晶性ポリマー３８中に分散させた光スイッチング層３７を形成する。
【００８１】
図１４（ｂ）参照
図１４（ｂ）は電圧を印加した場合の概念的断面図であり、電源２０から電圧を印加することによって、印加電圧に応じて液晶分子３９は傾斜電界に沿って傾き、立体的網状構造を構成する液晶性ポリマー３８の配向方向とほぼ直交することになり、液晶性ポリマー３８との屈折率ミスマッチにより光を散乱することになり、光散乱強度は印加電圧に依存することになるので印加電圧に応じて黒表示或いは中間調表示が得られることになる。
【００８２】
この第３の実施の形態においては、ラビング処理を施していないので、液晶分子３９の傾斜方向はランダムになり、それによって、全方位で均一な反射特性を得ることが可能になるとともに、安定した配向分割が可能になる。
【００８３】
次に、垂直配向膜とｐ型液晶を組み合わせた本発明の第４の実施の形態の散乱型液晶表示装置を説明する。
まず、図１５を参照して、片側傾斜電界方式への適用例を説明するが、ＴＦＴ及びカラーフィルタを省略した評価セルである。
図１５（ａ）参照
図１５（ａ）は、電圧を印加しない状態における片側傾斜電界方式の高分子分散型液晶方式液晶表示装置の概念的断面図であり、ガラス基板１１上に、４×４μｍのラインアンドスペースパターンのＣｒからなる帯状電極１２を設けるとともに、ガラス基板１１に対向するガラス基板１４にはＩＴＯからなるベタ状の透明電極１５を設ける。
【００８４】
次いで、両方に基板に、帯状電極１２及び透明電極１５を覆うように垂直配向膜３３，３６（ＪＡＬＳ２０２４：ＪＳＲ製商品名）を形成したのち、セルギャップｄが４μｍの空セルを形成する。
次いで、空セルにｐ型ネマティック液晶であるＥ４８（メルク社製商品名）に重合開始剤含有ＵＶキュアブル液晶ＵＣＬ００１Ｋ（ＤＩＣ製商品名）を１０ｗｔ％加えた混合液晶を真空注入したのち封止処理し、次いで、紫外線を６０秒間照射することによってＵＶキュアブル液晶を重合させて立体的網状構造の液晶性ポリマー１８とし、この立体的網状構造の空間にｐ型ネマティック液晶を分散させた構造とする。
【００８５】
図１５（ｂ）参照
図１５（ｂ）は電圧を印加した場合の概念的断面図であり、電源２０から電圧を印加することによって、印加電圧に応じて液晶分子１９は傾斜電界に沿って傾き、立体的網状構造を構成する液晶性ポリマー１８の配向方向とほぼ直交することになり、液晶性ポリマー１８との屈折率ミスマッチにより光を散乱することになり、光散乱強度は印加電圧に依存することになるので印加電圧に応じて黒表示或いは中間調表示が得られることになる。
【００８６】
次に、図１６を参照して、横電界方式への適用例を説明するが、この場合も電界印加方法以外は図１５の場合と全く同様である。
図１６（ａ）参照
図１６（ａ）は、電圧を印加しない状態における横電界方式の高分子分散型液晶方式液晶表示装置の概念的断面図であり、ガラス基板１１上に、４×４μｍのラインアンドスペースパターンのＣｒからなる帯状電極１２を設けるとともに、ガラス基板１１に対向するガラス基板１４にはＩＴＯからなるベタ状の透明電極１５を設ける。
【００８７】
次いで、両方に基板に、帯状電極１２及び透明電極１５を覆うように垂直配向膜３３，３６（ＪＡＬＳ２０２４：ＪＳＲ製商品名）を形成したのち、セルギャップｄが４μｍの空セルを形成する。
次いで、空セルにｐ型ネマティック液晶であるＥ４８（メルク社製商品名）に重合開始剤含有ＵＶキュアブル液晶ＵＣＬ００１Ｋ（ＤＩＣ製商品名）を１０ｗｔ％加えた混合液晶を真空注入したのち封止処理し、次いで、紫外線を６０秒間照射することによってＵＶキュアブル液晶を重合させて立体的網状構造の液晶性ポリマー１８とし、この立体的網状構造の空間にｐ型ネマティック液晶を分散させた構造とする。
【００８８】
図１６（ｂ）参照
図１６（ｂ）は電圧を印加した場合の概念的断面図であり、電源２０から電圧を印加することによって、図１４（ｂ）の場合とほぼ同様に、印加電圧に応じて液晶分子１９は横方向電界に沿って水平になり、立体的網状構造を構成する液晶性ポリマー１８の配向方向とほぼ直交することになり、液晶性ポリマー１８との屈折率ミスマッチにより光を散乱することになり、光散乱強度は印加電圧に依存することになるので印加電圧に応じて黒表示或いは中間調表示が得られることになる。
【００８９】
この第４の実施の形態においては、垂直配向膜とｐ型液晶を組み合わせ、且つ、片側傾斜電界方式を用いているのでラビング処理を施すことなく、安定した分割配向が可能になり、且つ、ラビング処理を行っていないので、電圧無印加時の液晶分子１９の傾斜方向はランダムになり、全方位で均一な反射特性を得ることが可能になる。
【００９０】
次に、図１７を参照して、本発明の第５の実施の形態を説明する。
図１７（ａ）参照
図１７（ａ）は、ＴＦＴ基板側にセルギャップを安定に保持するための突起を設けた液晶表示装置の概念的断面図であり、ＴＦＴ基板４１上に画素電極４２を設けると共に、全面に配向膜４３を設け、配向膜４３の上にセルギャップｄに相当する高さのレジストからなる絶縁性のストライプ状の突起４７を表示部に重ならないように設ける。
次いで、透明電極４５及び配向膜４６を設けたＣＦ基板４４を対向させて貼り合わせ、ネマティック液晶と光重合開始剤含有ＵＶキュアブル液晶との混合液晶を注入し、紫外線照射によって硬化させることによって、上記と同様の液晶表示装置が得られる。
【００９１】
この場合、表示パネル面を指等で押圧しても、表面配向に異常が発生することがなく、パネルのタフネス化を図ることができる。
即ち、突起４７を設けない場合には、不用意に表示パネル面を指等で押圧した場合、塑性変形によって表面配向に異常が発生する場合があるが、突起を設けることによってこの様な問題を解消することができる。
なお、突起４７にＣＦ基板４４側に対する接着性を持たせることによって、より強固なパネルを形成することができる。
【００９２】
図１７（ｂ）参照
図１７（ｂ）は、ＴＦＴ基板４１とＣＦ基板４４の両側に突起４８，４９を、突起４８と突起４９の高さの和がセルギャップｄと等しくなるように設けたものであり、突起４８と突起４９とは互いに直交し、且つ、表示部と重ならないように設ける必要がある。
この場合も突起４８と突起４９との対向面に互いに対する接着性を持たせることによって、より強固なパネルを形成することができる。
【００９３】
なお、この様な突起を設ける構成は、電界印加方式、配向膜の種類、及び、液晶の誘電率異方性には依存しないので、上記の各種の組合せの高分子分散型液晶方式の液晶表示装置に適用されるものである。
【００９４】
次に、上記の各実施の形態に共通の液晶の重合方法に特徴のある本発明の第６の実施の形態を説明する。
まず、上記の各実施の形態と同様に空セルを形成したのち、ネマティック液晶と重合開始剤含有ＵＶキュアブル液晶からなる混合液晶を注入し、封止したのち、紫外線を照射して硬化させる際に、反射率の印加電圧依存性特性におけるしきい値電圧Ｖth以下で、且つ、Ｖth近傍の電圧を印加させた状態で重合を行わせる。
【００９５】
この様にしきい値電圧Ｖth近傍の電圧を印加させた状態で紫外線を照射させて重合を行っているので、液晶分子の配向方向をしきい値電圧Ｖth直前の配向状態で立体的網状構造の中で固定することでき、それによって、しきい値電圧Ｖthを低減することが可能になるので光スイッチ特性が改善される。
【００９６】
以上、本発明の各実施の形態及実施例を説明してきたが、本発明は各実施の形態及び各実施例に記載した構成及び条件に限られるものではなく、各種の変更が可能である。
例えば、反射率の印加電圧依存性を改善するためにカイラル剤を用いる場合、カイラル剤を添加したネマティック液晶を用いているが、それ自体がカイラル性を有するカイラルネマティック液晶を用いても良いものである。
【００９７】
また、上記の第４の実施の形態においては、ラビングレスにより反射率の方位角依存性を低減しているが、意図的に反射方向に依存性を持たせる場合には、ラビング処理を施せば良く、また、液晶分子に配向性を持たせるためには、液晶にカイラル剤を添加すれば良い。
【００９８】
また、上記の各実施の形態及び実施例に用いている水平配向膜、垂直配向膜、及び、ネマティック液晶は単なる一例に過ぎず、各種の異なった特性を有する水平配向膜、垂直配向膜、及び、ネマティック液晶を用いても良いものである。
【００９９】
また、上記の各実施の形態及び実施例においては、ＵＶキュアブル液晶として光重合開始剤を含有したＵＶキュアブル液晶を用いているが、光重合開始剤を含有しないＵＶキュアブル液晶を用いても良いものであり、その場合には、光重合開始剤を別途添加すれば良い。
【０１００】
また、上記の第２の実施の形態においては、傾斜電界方式と高分子分散型液晶方式とを組み合わせた反射型液晶表示装置であるが、この様な構成は、片側傾斜電界方式或いは横電界方式と高分子分散型液晶方式とを組み合わせた反射型液晶表示装置に対しても同様で有効である。
但し、電圧の印加の仕方が異なるので、図１１及び図１２に示した透明電極は採用できないものである。
【０１０１】
また、上記の各実施の形態及び実施例においては、本発明の効果が最も表れる反射型液晶表示装置を前提に説明しているが、必ずしも反射型液晶表示装置に限られるものではなく、下側基板に設けるストライプ状電極もＩＴＯ等によって形成して透明電極とすることによって、直視型液晶表示装置としても良いものである。
【０１０２】
【発明の効果】
本発明によれば、ＵＶキュアブル液晶とネマティック液晶との混合液晶を用いてネマティック液晶を立体的網状構造の液晶性ポリマーの空間に分散させる場合、ラビング方向、カイラル剤の添加、電界印加方式を各種組み合わせることによって、方位角依存性、及び、しきい値電圧特性やヒステリシス等の電気的特性を向上することができ、それによって表示性能に優れた反射型液晶表示装置の実現に寄与するところが大きい。
【図面の簡単な説明】
【図１】本発明の原理的構成の説明図である。
【図２】カイラル剤を添加した場合の反射率の印加電圧依存性の説明図である。
【図３】カイラル剤を添加した場合の反射率の方位角依存性の説明図である。
【図４】  本発明の第１の実施の形態の片側傾斜電界方式への適用例の説明図である。
【図５】各電界印加方式における透過率の印加電圧依存性の説明図である。
【図６】  本発明の第１の実施の形態の傾斜電界方式への適用例の説明図である。
【図７】横電界方式に適用した参考例の説明図である。
【図８】  本発明の第１の実施の形態における反射率−印加電圧特性のラインアンドスペースパターン依存性の説明図である。
【図９】  本発明の第１の実施の形態における反射率−印加電圧特性のスリット方向とラビング方向の相関依存性の説明図である。
【図１０】  本発明の第２の実施の形態の液晶表示装置の説明図である。
【図１１】  本発明の第２の実施の形態の液晶表示装置における透明電極の変形例の説明図である。
【図１２】  本発明の第２の実施の形態の液晶表示装置における透明電極の他の変形例の説明図である。
【図１３】  本発明の第３の実施の形態の平行平板方式に適用した参考例の説明図である。
【図１４】  本発明の第３の実施の形態の傾斜電界方式への適用例の説明図である。
【図１５】  本発明の第４の実施の形態の片側傾斜電界方式への適用例の説明図である。
【図１６】  本発明の第４の実施の形態の横電界方式への適用例の説明図である。
【図１７】  本発明の第５の実施の形態の液晶表示装置の説明図である。
【図１８】従来の高分子分散型液晶方式の液晶表示装置の説明図である。
【図１９】従来の高分子分散型液晶方式の液晶表示装置における屈折率ミスマッチングの方位角依存性の説明図である。
【図２０】評価セルの構成と入射光方位の説明図である。
【図２１】従来の高分子分散型液晶方式の液晶表示装置の反射率の方位角依存性の説明図である。
【図２２】従来の高分子分散型液晶方式の液晶表示装置の反射率の印加電圧依存性の説明図である。
【符号の説明】
１  基板
２  基板
３  ＵＶキュアブル液晶
４  ネマティック液晶
５  光スイッチング層
６  電極
７  電極
８  配向膜
９  配向膜
１１  ガラス基板
１２  帯状電極
１３  水平配向膜
１４  ガラス基板
１５  透明電極
１６  水平配向膜
１７  光スイッチング層
１８  液晶性ポリマー
１９  液晶分子
２０  電源
２１  Ａｌ反射電極
２２  帯状電極
２３  透明電極
２４  スリット
２５  孔
２６  環状スリット
３１  ガラス基板
３２  Ａｌ反射電極
３３  垂直配向膜
３４  ガラス基板
３５  透明電極
３６  垂直配向膜
３７  光スイッチング層
３８  液晶性ポリマー
３９  液晶分子
４０  電源
４１  ＴＦＴ基板
４２  画素電極
４３  配向膜
４４  ＣＦ基板
４５  透明電極
４６  配向膜
４７  突起
４８  突起
４９  突起
５１  ガラス基板
５２  Ａｌ反射電極
５３  水平配向膜
５４  ガラス基板
５５  透明電極
５６  水平配向膜
５７  光スイッチング層
５８  液晶性ポリマー
５９  液晶分子
６０  電源
６１  入射光
６２  出射光
６３  散乱光
６４  出射光
７１  下側基板
７２  Ａｌ電極
７３  上側電極
７４  透明電極
【図１】
0004519256.tif 000002
【図２】
0004519256.tif 000003
【図３】
0004519256.tif 000004
【図４】
0004519256.tif 000005
【図５】
0004519256.tif 000006
【図６】
0004519256.tif 000007
【図７】
0004519256.tif 000008
【図８】
0004519256.tif 000009
【図９】
0004519256.tif 000010
【図１０】
0004519256.tif 000011
【図１１】
0004519256.tif 000012
【図１２】
0004519256.tif 000013
【図１３】
0004519256.tif 000014
【図１４】
0004519256.tif 000015
【図１５】
0004519256.tif 000016
【図１６】
0004519256.tif 000017
【図１７】
0004519256.tif 000018
【図１８】
0004519256.tif 000019
【図１９】
0004519256.tif 000020
【図２０】
0004519256.tif 000021
【図２１】
0004519256.tif 000022
【図２２】
0004519256.tif 000023